ШИХТА ДЛЯ ПРОИЗВОДСТВА ПОРИСТОГО ЗАПОЛНИТЕЛЯ
CHARGE FOR PRODUCTION OF POROUS FILLER

Изобретение относится к производству пористых заполнителей дня бетонов.
Известна шихта для производства пористого заполнителя, содержащая, мас. %: глина монтмориллонитовая 35,0-38,0; уголь 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую, уголь и/или доломит, дополнительно содержит отвальный гранулированный шлак медно-никелевого производства при следующем соотношении компонентов, мас. %: глина монтмориллонитовая 80,0-94,0; уголь и/или доломит 1,0-5,0; отвальный гранулированный шлак медно-никелевого производства 5,0-15,0.
В таблице приведены составы шихты для производства пористого заполнителя.
Таблица
Компоненты
Состав, мас. %.
1
2
3
4
5
6
Глина монтмориллонитовая
94,0
85,0
84,0
85,0
94,0
80,0
Уголь
1,0
5,0
0,5
2,0
-
-
Доломит
-
-
0,5
3,0
1,0
5,0
Отвальный гранулированный шлак медно-никелевого производства
5,0
10,0
15,0
10,0
5,0
15,0
Прочность на сжатие, МПа
3,5-4
3-3,5
3,5-4
3,5-4
3-3,5
3-3,5
2
2
3
В составе шихты для производства пористого заполнителя используют глины монтмориллонитовые, включающие Al - монтмориллонит и Fe - монтмориллонит (нонтронит). Используют отвальный гранулированный шлак медно-никелевого производства, включающий, мас. %: SiO 35-40; FeO 31-35; FeO 2,5-4,5; MgO 7-11; сумма цветных металлов: меди, никеля, кобальта 0,3 0,5 |2].
Отвальный гранулированный шлак медно-никелевого производства, уголь и/или доломит измельчают по отдельности до остатка не более 10% на сите 008. Компоненты дозируют в требуемых количествах и смешивают. Полученную шихту увлажняют до 18-20% и формуют из нее гранулы размером 20-40 мм, которые сушат до влажности не более 6 % и обжигают при температуре 1050-1150°C.
Источники информации
1. SU 1161500, С04В 31/00, 1985.
2. Касиков А.Г., Тюкавкина В.В., Гуревич Б.И., Майорова Е.А. Водостойкие магнезиальные вяжущие на основе продуктов переработки шлака цветной металлургии // Строительные материалы. - 2012. - №11. - С.70-73.